ОБРАБОТКА ТИТАНОВЫХ РУД

1. Способ получения титана, содержащий:
обеспечение (10) оксида титана в виде руды или рудного концентрата с уровнем примесей по меньшей мере 1,0 вес.%, включая по меньшей мере 0,1 вес.% оксида кальция и/или по меньшей мере 0,1 вес.% оксида железа;
реагирование (12) оксида титана с образованием оксикарбида титана; и
проведение электролиза (14) оксикарбида титана в электролите, причем оксикарбид титана выполнен как анод; и
извлечение (16) рафинированного металлического титана с катода в электролите, причем рафинированный металлический титан имеет уровень примесей менее 0,5 вес.%.
2. Способ по п.1, в котором рафинированный металлический титан имеет чистоту по меньшей мере 99,8% по весу.
3. Способ по п.1 или 2, в котором оксид титана имеет уровень примесей по меньшей мере 2,0 вес.%.
4. Способ по п.1, в котором оксид титана содержит примеси, выбранные из группы, состоящей из оксидов кремния, алюминия, железа, кальция, хрома и ванадия.
5. Способ по п.1, в котором оксид титана включает по меньшей мере 0,5 вес.% оксида кальция и/или по меньшей мере 0,5 вес.% оксида железа.
6. Способ по п.1, в котором оксид титана содержит по существу диоксид титана.
7. Способ по п.6, в котором оксикарбид титана образуется при реагировании оксида титана с карбидом титана.
2
2
(г)
8. Способ по п.7, в котором осуществляют реагирование карбида титана с диоксидом титана в соответствии со стехиометрией, заданной как: 4TiC+2TiO=3TiCO+CO.
9. Способ по п.1, в котором электролит представляет собой солевой расплав.
10. Способ по п.9, в котором солевой расплав содержит хлорид щелочного или щелочноземельного металла.
11. Способ по п.10, в котором солевой расплав выбран из группы, состоящей из хлорида лития, хлорида натрия, хлорида калия, хлорида магния и любых их смесей.
12. Способ по п.11, в котором солевой расплав представляет собой одну из эвтектики хлорид натрия-хлорид калия и эвтектики хлорид лития-хлорид натрия-хлорид калия.